FR 2576013 A1 19860718 FR 8500521 A 19850115 La présente invention concerne une composition destinée à la confection de revêtements. Actuellement on connait des -revetements isolants, insonores et ignifuges. réalisés par projection, au moyen d'une lance adéquate, d'un mélange aqueux de laine de roche avec, soit du ciment, soit du silicate de sodium ou de potassium, du bicarbonate de sodium ou de potassium et du chlorure de calcium (demande de brevet français N' 84.01764). Toutefois, de tels revêtements, notamment les revêtements contenant du chlorure de calcium ne peuvent que difficilement être appliqués sur des supports contenant du fer. Ouant aux revêtements liés avec du ciment, ils présentent un temps de prise de quelques heures ; de ce fait, ils nécessitent, très souvent, surtout pour des épaisseurs importantes, la présence de treillis métalliques de soutien. Or, la Demanderesse a découvert de façon tout à fait inattendue, une composition à base de laine de roche et de silicates d'au moins un métal alcalin, susceptible de remédier à ces inconvénients. Elle permet la confection aisée de revêtements isolants, insonores et ignifuges présentant, en outre, des caractéristiques physiques améliorées, leur conférant notamment une vitesse de prise rapide, et une faible densité. La composition selon l'invention est essentiellement caractérisée par le fait qu'elle comprend, en combinaison avec ladite laine de roche, désignée ci-après A, les composés suivants : (1) au moins un produit en poudre, désigné ci-après B et renfermant au moins 30 X en poids de bicarbonate de potassium, le reste comprenant de l'acide sulfamique et, éventuellement, du bicarbonate de sodium et (2) au moins une solution aqueuse, désignée ci-après C, de silicate de sodium ou de potassium. La composition selon l'invention est préparée juste avant l'emploi, par mélange intime des trois produits A, 8 et C. Le produit A est de la laine de roche à fibres longues couramment commercialisée pour cette application ; habituellement, les fibres ont un diamètre de 4 à 6 micromètres et une longueur de 1 à 2 centimètres. Le produit B est une poudre, contenant pondéralement : - de 30 à 98 Z de bicarbonate de potassium. - de 2 à 10 Z d'acide sulfamique, - et, si nécessaire, le complément à 100 Z de bicarbonate de sodium. Le produit C est un liquide contenant - de 0 à 40 Z- d'eau, - de 100 à 60 Z d'un mélange de 0 à 100 Z, avantageusement de 60 à 80 Z de silicate de sodium liquide commercial, de rapport pondéral SiO2/Na20 compris entre 1,60 et 3,35, de rapport moléculaire compris entre 1,65 et 3,*5 et contenant 60 + 10 Z en poids d'eau, et de 100 à 0 Z, avantageusement de 40 à 20Z de silicate de potassium liquide commercial, de rapport pondéral SiO2/K20 compris entre 1,8 et 2,6 et de rapport moléculaire compris entre 2,85 et 4.1 et contenant 70 + 10 Z en poids d'eau. Dans un mode de réalisation préféré de l'invention, le produit B renferme pondéralement de 35 à 60 Z de bicarbonate de potassium, de 60 à 35 Z de bicarbonate de sodium et de 5 à 7 Z d'acide sulfamique et le produit C renferme pondéralement de 0 à 40 Z d'eau et de 100 à 60 Z d'un mélange - de 60 à 80 Z de silicate de sodium liquide commercial, de rapport pondéral SiO2/Na20 3,35, de rapport moléculaire 3,45 et contenant 65 + 4 Z d'eau, désigné ci-après "silicate de sodium liquide NA et de 40 à 20 Z de silicate de potassium liquide, de rapport pondéral SiO2/K2O 2,6 de rapport moléculaire d'environ 4 et contenant 75 t 4 Z d'eau, désigné ci-après "silicate-de potassium liquide KA/O". La composition selon l'invention contient en proportions pondérales - de 30 à 65 X de produit A. - de 3 à 10 Z deproduit 8 et, - de 25 à 60 Z de produit C. La composition préférée selon l'invention contient en proportions pondérales de 40 à 65 Z de produit A, de 4 à 6 Z de produit B et de 30 à 55 X de produit- C. C'est ainsi qu'une composition tout particulièrement préférée peut être l'une des deux compositions données ci-après à titre d'exemple et désignées première et deuxième composition. La composition selon l'invention présente un temps de prise quasi instantané. De ce fait, elle est préparée extemporanément par mélange des produits A, 9 et C dans le cône d'éjection d'une lance à projection couramment utilisée par l'homme de métier pour réaliser des revêtements à base de laine de roche et de ciment. Cette lance est alimentée en produits A, B et C par des mayens connus. Ainsi, les produits A et B, solides, seuls ou en mélange, sont mis en suspension puis propulsés Vers la buse centrale de la lance par de l'air comprimé. Quant au produit C, liquide, il est acheminé vers la lance, sous pression, gråce à une pompe puis il est éjecté par des buses latérales réparties à la périphérie de la buse centrale. La composition selon l'invention est ainsi obtenue au cours de sa projection sur les parois à enduire.Grâce à son temps de prise très rapide, la composition se fixe sur la paroi quelle que soit sa pente, aussi bieh sur des parois verticales que sur des plafonds, sans produire des coulures et/ou des décrochements et ceci, jusqu'à des épaisseurs de dépôts de 100 millimètres, tout en laissant la possibilité à l'homme de métier expérimenté de la travailler pendant quelques minutes à la truelle ou à la taloche de maniere à ameliorer la présentation du revêtement ainsi obtenu. En outre, le temps de prise quasi instantané de la composition selon 1 invention ne permet pas à l'air occlus dans le revêtement de s'échapper. En effet, lorsque la composition selon l'invention est projetée sur la paroi pour former un revêtement, un certain volume d'air est piégé. De ce fait, on obtient un revêtement très poreux de faible densité, de l'ordre de 130 # 15 kg au m nettement inférieure à la densité de 3 250 + 25 kg au m des revêtements connus à base de laine de roche et de ciment. En raison de leur faible densité et de leur structure poreuse, les revêtements obtenus avec la composition selon l'invention présentent d'excellentes propriétés isolantes et ignifuges et ils peuvent être appliqués aisément, en une seule panse, jusqu'à des épaisseurs de 10 cm sur des parois de pente très diverses, aussi bien verticales que horizontales du type plafond. A titre indicatif, on donnera ci-apres deux compositions selon l'invention permettant d'obtenir 1 m environ d'un revêtement de 10 cm d'épaisseur, soit 0,10m3. Première comoosition - 10 kg {55,5 Z) de laine de roche à fibres longues. de diamètre de 4 à 6 micromêtres et de 5 à 6 cm de longueur, - 0,6 kg (3,33 Z) de bicarbonate de potassium. - 0,35 kg (1,95 Zl de bicarbonate de sodium, - 0,05 kg (0,27 Z) d'acide sulfamique, - 4,75 kg (26,4 Z) de silicate de sodium liquide Na 4/1, - 2,25 kg (12,5 Z) de silicate de potassium liquide KAPO. Seconde composition - 10 kg (47,62 %) de laine de roche à fibres longues de diamètre de 4 à 6 micromètres et de 5 à 6 cm de longueur, - 0,6 kg t2,86 Z) de bicarbonate de potassium. - 0,35 kg (1,66 X) de bicarbonate de sodium, - 0,05 kg (0,24 Z) d'acide sulfamique, - 3 kg (14,28 %) d'eau, - 4,75 kg (22,62 X) de silicate de sodium liquide Na 4/1, - 2,25 kg (10,71 X) de silicate de potassium liquide KA/O. il va de soi que la présente invention n'a été décrite qu'à titre purement explicatif et nullement limitatif et que toute modification pourra y être apportée sans sortir de son cadre. REVENDICATIONS 1. Composition destinée à la confection de revêtement base de laine de roche (A), caractérisée en ce qu'elle comprend (1) au moins un produit (B) en poudre renfermant, au moins, 30 Z en poids de bicarbonate de potassium, le reste comprenant. de l'acide sulfamique et, éventuellement, du bicarbonate de sodium et (2) au moins une solution aqueuse (C) de silicate de sodium ou de potassium. 2. Composition selon la revendication 1, caractérisée en ce qu'elle comprend, environ, en poids - de 30 à 65 Z de laine de roche A. - de 3 à 10 Z d'un produit B, en poudre, constitué de 30 à 98 Z de bicarbonate de potassium, de 2 à 10 Z d'acide sulfamique, et, si nécessaire, le complément à 100 X de bicarbonate de sodium - de 25 à 60 Z d'un liquide aqueux, C, constitué de 0 à 40 Z d'eau, de 100 à 60 Z d'un mélange de 0 à 100 X de silicate de sodium liquide commercial et de 100 à 0 Z de silicate de- potassium liquide commercial. 3. Composition selon la revendication 2, caractérisée par le fait que le silicate de sodium liquide utilisé présente un rapport pondéral de SiO2 /NaO de 3,35 un rapport moléculaire de 3,45 et un taux d'eau de 65 + 4 Z. 4 Composition selon la revendication 2, caractérisée par le fait que le silicate de potassium liquide utilisé présente un rapport pondéral SiO2/K20 de 2,6, un rapport moléculaire d'environ 4 et un taux d'eau de 75 f 4 Z. 5. Composition selon la revendication 1, caractérisée par le fait qu'elle renferme pondéralement: - de 35 à 60 Z de laine de roche A - de 3,5 à 6 Z de produit en poudre 6 constitué de 60 à 35 X de bicarbonate de potassium, u de 35 à 64 Z de bicarbonate de sodium, de 5 à 7 Z d'acide sulfamique - de 35 à 60 Z d'un liquide aqueux, C, constitué de 0 à 40 Z d'eau, de 100 à 60 % d'un mélange constitué de de 60 à 80 Z de silicate de sodium liquide tel que défini à la revendication 3, de 40 à 20 Z de silicate de potassium liquide tel que défini à la revendication 4. 6. Application de la composition selon l'une quelconque des revendications 1 à 5, à la confection de revêtements isolants, insonores et ignifuges.